(57)【特許請求の範囲】
【請求項１】
共重合体ラテックスを含む感熱記録紙アンダー層用バインダーであって、
共重合体ラテックスが脂肪族共役ジエン単量体に由来する構造単位を４０質量％以下、及び脂肪族共役ジエン単量体と共重合可能な単量体に由来する構造単位を６０質量％以上含有し、
共重合体ラテックスの光子相関法による平均粒子径が１５０〜３００ｎｍであり、
共重合体ラテックスのトルエンに対する膨潤度が９以上である、感熱記録紙アンダー層用バインダー。
【請求項２】
共重合体ラテックスは、エチレン系不飽和カルボン酸単量体に由来する構造単位を１１質量％以下含有する、請求項１に記載の感熱記録紙アンダー層用バインダー。
【請求項３】
請求項１または２に記載の感熱記録紙アンダー層用バインダーと、顔料と、を含有する、感熱記録紙アンダー層用組成物。
【請求項４】
顔料に占める焼成カオリンの割合が８０質量％以上である、請求項３に記載の感熱記録紙アンダー層用組成物。
【発明の詳細な説明】
【技術分野】
【０００１】
本発明は、感熱記録紙アンダー層用バインダー、及び該バインダーを含有する感熱記録紙アンダー層用組成物に関する。
【背景技術】
【０００２】
感熱記録体は通常無色ないし淡色のロイコ染料とフェノール性化合物等の顕色剤とを、それぞれ微細な粒子に磨砕分散した後、両者を混合し、バインダー、充填剤、感度向上剤、滑剤及びその他の助剤を添加して得られた組成物を、紙、合成紙、フィルム、プラスチック等の基材に塗工したものであり、様々な記録媒体として広範囲に使用されている。
【０００３】
感熱記録装置が比較的安価であること、取り扱いが容易であること、コンパクトであること等の利点を有するため、感熱記録紙はレシートやファクシミリ、各種チケット、バーコードラベル用途など幅広い分野で使用されており、特に、小さなエネルギーでも高濃度の印字が得られること、すなわち印字発色性に優れることが求められている。
【０００４】
これに対して、基材と感熱層との間に感熱記録紙アンダー層を設けることにより、感熱層塗布面の平滑性を向上させて感熱層がサーマルヘッドに接触し易くなることで加熱効率を高めたり、感熱記録紙アンダー層を断熱層として作用させて熱エネルギーが感熱層の溶融に効率的に働くようにさせることで、感熱記録紙の高感度化を図り、印字発色性を向上させる手法が知られている。
【０００５】
一方、感熱記録紙アンダー層を有する感熱記録紙はオフセット印刷時に感熱記録紙アンダー層が剥脱することでピッキングが起こりやすくなるという問題が生じることがある。また、感熱記録紙アンダー層を設けた感熱記録紙はサーマルヘッドへカスが付着し易くなるという問題もあり、ヘッドマッチング性（ステッキング）の改善が求められている。
【０００６】
特許文献１には、組成、粒子径、ゲル分が特定範囲の共重合体ラテックスからなる感熱記録紙アンダーコート用バインダーを使用することにより、感熱記録紙の印字発色性、ヘッドマッチング性、接着強度等の要求特性をバランスよく改善できることが開示されている。
【先行技術文献】
【特許文献】
【０００７】
【特許文献１】特開平０９−０７６６３６号公報
【発明の概要】
【発明が解決しようとする課題】
【０００８】
しかしながら、上記に挙げた特許文献１に記載されている感熱記録紙アンダー層用バインダーでは、感熱記録紙の印字発色性、表面強度、ヘッドマッチング性の全ての特性が十分満足するレベルには至っているとはいえず、いまだ不十分であった。
【０００９】
本発明の目的は、感熱記録紙の印字発色性、表面強度、ヘッドマッチング性を向上させることができる感熱記録紙アンダー層用バインダー、及び感熱記録紙アンダー層用組成物を提供することにある。
【課題を解決するための手段】
【００１０】
本発明は、共重合体ラテックスを含む感熱記録紙アンダー層用バインダーであって、共重合体ラテックスが脂肪族共役ジエン単量体に由来する構造単位を４０質量％以下、及び脂肪族共役ジエン単量体と共重合可能な単量体に由来する構造単位を６０質量％以上含有し、共重合体ラテックスの光子相関法による平均粒子径が１５０〜３００ｎｍであり、共重合体ラテックスのトルエンに対する膨潤度が９以上である、感熱記録紙アンダー層用バインダーを提供する。
【００１１】
上記構成を有する感熱記録紙アンダー層用バインダーは、感熱記録紙アンダー層の平滑性に優れるため、感熱記録紙の印字発色性を向上させることができる。また、感熱記録紙アンダー層の表面強度に優れるため、感熱記録紙の表面強度を向上させることができる。さらに、感熱記録紙のヘッドマッチング性を向上させることができる。
【００１２】
また、本発明に係る感熱記録紙アンダー層用バインダーに含まれる共重合体ラテックスは、エチレン系不飽和カルボン酸単量体に由来する構造単位を１１質量％以下含有することにより、感熱記録紙アンダー層用組成物の粘度と感熱記録紙アンダー層の表面強度のバランスをより向上させることができる。
【００１３】
本発明はまた、上記の感熱記録紙アンダー層用バインダーと、顔料と、を含有する感熱記録紙アンダー層用組成物を提供する。
【００１４】
また、本発明に係る感熱記録紙アンダー層用組成物は、顔料に占める焼成カオリンの割合が８０質量％以上であることにより、感熱記録紙アンダー層の断熱性を高め、感熱記録紙の印字発色性をより向上させることができる。
【発明の効果】
【００１５】
本発明によれば、感熱記録紙アンダー層の平滑性、表面強度、感熱記録紙のヘッドマッチング性のバランスを向上させることができる感熱記録紙アンダー層用バインダー、及び感熱記録紙アンダー層用組成物を提供することができる。
【発明を実施するための形態】
【００１６】
以下、本発明の好適な実施形態について詳細に説明する。ただし、本発明は以下の実施形態に限定されるものではない。
【００１７】
本実施形態における感熱記録紙アンダー層用バインダーは、共重合体ラテックスを含むものであって、共重合体ラテックスは、脂肪族共役ジエン単量体に由来する構造単位を４０質量％以下、及び脂肪族共役ジエン単量体と共重合可能な単量体に由来する構造単位を６０質量％以上含有する。
【００１８】
脂肪族共役ジエン単量体に由来する構造単位とは、脂肪族共役ジエン単量体が重合して形成される構造単位である。脂肪族共役ジエン系単量体としては、１，３−ブタジエン、２−メチル−１，３−ブタジエン、２，３−ジメチル−１，３−ブタジエン、２−クロル−１，３−ブタジエン、置換直鎖共役ペンタジエン類、並びに、置換および側鎖共役ヘキサジエン類などの単量体が挙げられる。これらの単量体は１種を単独でまたは２種以上を組み合わせて使用することができる。本実施形態においては、工業的に容易に製造され、入手の容易性及びコストの観点から、１，３−ブタジエンの使用が好ましい。
【００１９】
脂肪族共役ジエン単量体と共重合可能な単量体に由来する構造単位とは、脂肪族共役ジエン単量体と共重合可能な単量体が重合して形成される構造単位である。脂肪族共役ジエン単量体と共重合可能な単量体としては、例えば、エチレン系不飽和カルボン酸単量体、シアン化ビニル単量体、アルケニル芳香族単量体、不飽和カルボン酸アルキルエステル単量体、ヒドロキシアルキル基を含有する不飽和単量体、不飽和カルボン酸アミド単量体等の単量体が挙げられる。感熱記録紙アンダー層用組成物の粘度と感熱記録紙アンダー層の表面強度のバランスの観点から、特にエチレン系不飽和カルボン酸単量体に由来する構造単位を含有することが好ましい。
【００２０】
エチレン系不飽和カルボン酸単量体としては、アクリル酸、メタクリル酸、クロトン酸、マレイン酸、フマール酸、イタコン酸などのモノ又はジカルボン酸単量体が挙げられる。または、これらの無水物であってもよい。これらの単量体は１種を単独で又は２種以上を組み合わせて使用することができる。
【００２１】
シアン化ビニル単量体としては、アクリロニトリル、メタクリロニトリル、α−クロルアクリロニトリル、α−エチルアクリロニトリルなどが挙げられる。これらは１種を単独でまたは２種以上を組み合わせて使用することができる。本実施形態においては、工業的に容易に製造され、入手の容易性及びコストの観点から、特にアクリロニトリル又はメタクリロニトリルの使用が好ましい。
【００２２】
アルケニル芳香族単量体としては、スチレン、α−メチルスチレン、メチル−α−メチルスチレン、ビニルトルエン及びジビニルベンゼンなどが挙げられる。これらは１種を単独でまたは２種以上を組み合わせて使用することができる。本実施形態においては、工業的に容易に製造され、入手の容易性及びコストの観点から、特にスチレンの使用が好ましい。
【００２３】
不飽和カルボン酸アルキルエステル単量体としては、メチルアクリレート、メチルメタクリレート、エチルアクリレート、エチルメタクリレート、ブチルアクリレート、グリシジルメタクリレート、ジメチルフマレート、ジエチルフマレート、ジメチルマレエート、ジエチルマレエート、ジメチルイタコネート、モノメチルフマレート、モノエチルフマレート及び２−エチルヘキシルアクリレートなどが挙げられる。これらは１種を単独でまたは２種以上を組み合わせて使用することができる。本実施形態においては、工業的に容易に製造され、入手の容易性及びコストの観点から、特にメチルメタクリレートの使用が好ましい。
【００２４】
ヒドロキシアルキル基を含有する不飽和単量体としては、β−ヒドロキシエチルアクリレート、β−ヒドロキシエチルメタクリレート、ヒドロキシプロピルアクリレート、ヒドロキシプロピルメタクリレート、ヒドロキシブチルアクリレート、ヒドロキシブチルメタクリレート、３−クロロ−２−ヒドロキシプロピルメタクリレート、ジ−（エチレングリコール）マレエート、ジ−（エチレングリコール）イタコネート、２−ヒドロキシエチルマレエート、ビス（２−ヒドロキシエチル）マレエート及び２−ヒドロキシエチルメチルフマレートなどが挙げられる。これらは１種を単独でまたは２種以上を組み合わせて使用することができる。
【００２５】
不飽和カルボン酸アミド単量体としては、アクリルアミド、メタクリルアミド、Ｎ−メチロールアクリルアミド、Ｎ−メチロールメタクリルアミド及びＮ，Ｎ−ジメチルアクリルアミドなどが挙げられる。これらは１種を単独でまたは２種以上を組み合わせて使用することができる。
【００２６】
上記単量体の他に、エチレン、プロピレン、酢酸ビニル、プロピオン酸ビニル、塩化ビニル、塩化ビニリデン等、通常の乳化重合において使用される単量体は何れも使用可能である。
【００２７】
本実施形態における感熱記録紙アンダー層用バインダーに含まれる共重合体ラテックスは、脂肪族共役ジエン単量体に由来する構造単位を４０質量％以下、及び脂肪族共役ジエン単量体と共重合可能な単量体に由来する構造単位を６０質量％以上含有する。脂肪族共役ジエン単量体に由来する構造単位は、好ましくは２０質量％以上、さらに好ましくは３０質量％以上、好ましくは３７質量％以下、さらに好ましくは３５質量％以下含有する。上記範囲となるよう調整することにより、感熱記録紙アンダー層の表面強度と感熱記録紙のヘッドマッチング性のバランスの向上を図ることができる。
【００２８】
エチレン系不飽和カルボン酸単量体に由来する構造単位は、好ましくは１質量％以上、さらに好ましくは２質量％以上、好ましくは１１質量％以下、さらに好ましくは８質量％以下含有する。上記範囲とすることにより、感熱記録紙アンダー層用組成物の粘度と感熱記録紙アンダー層の表面強度のバランスをより向上させることができる。
【００２９】
シアン化ビニル単量体に由来する構造単位は、好ましくは３０質量％以下、さらに好ましくは２５質量％以下である。
【００３０】
アルケニル芳香族単量体に由来する構造単位は、好ましくは３０質量％以上、さらに好ましくは３５質量％以上、好ましくは７０質量％以下、さらに好ましくは６５質量％以下含有する。
【００３１】
本実施形態における感熱記録紙アンダー層用バインダーに含まれる共重合体ラテックスの光子相関法による平均粒子径は１５０〜３００ｎｍであり、好ましくは１７０ｎｍ以上、さらに好ましくは１９０ｎｍ以上、好ましくは２７０ｎｍ以下、さらに好ましくは２５０ｎｍ以下である。上記範囲となるように調整することにより、感熱記録紙アンダー層の平滑性と表面強度のバランスの向上を図ることができる。共重合体ラテックスの平均粒子径は、例えば、共重合体ラテックスを作製する際の水や乳化剤の量を変えることで調整することができる。共重合体ラテックスの平均粒子径は、ＪＩＳ  Ｚ８８２６に準拠し、光子相関法による平均粒子径を動的光散乱法により測定することができる。
【００３２】
本実施形態における感熱記録紙アンダー層用バインダーに含まれる共重合体ラテックスのトルエンに対する膨潤度は９以上であり、好ましくは９．５以上、好ましくは１８以下、さらに好ましくは１４以下である。上記範囲となるよう調整することにより、感熱記録紙アンダー層の表面強度と感熱記録紙のヘッドマッチング性のバランスの向上を図ることができる。共重合体ラテックスのトルエンに対する膨潤度は、共重合体ラテックスを重合する際の脂肪族共役ジエン系単量体の量及び添加方法、連鎖移動剤や分子量調整剤の量及び添加方法、共重合体ラテックスの平均粒子径を変えること等により調整することができる。共重合体ラテックスのトルエンに対する膨潤度は実施例に記載の方法で測定することができる。
【００３３】
本実施形態の感熱記録紙アンダー層用バインダーに含まれる共重合体ラテックスは、乳化重合等により得られる。以下、実施形態に係る乳化重合について説明する。
【００３４】
上記乳化重合を行う際には、上記単量体成分の他、乳化剤（界面活性剤）、重合開始剤、更に必要に応じて、連鎖移動剤、還元剤等を配合することができる。
【００３５】
乳化剤（界面活性剤）としては、例えば、高級アルコールの硫酸エステル塩、アルキルベンゼンスルホン酸塩、アルキルジフェニルエーテルジスルホン酸塩、脂肪族スルホン酸塩、脂肪族カルボン酸塩、デヒドロアビエチン酸塩、ナフタレンスルホン酸のホルマリン縮合物、非イオン性界面活性剤の硫酸エステル塩等のアニオン性界面活性剤、ポリエチレングリコールのアルキルエステル型、アルキルフェニルエーテル型、及びアルキルエーテル型等のノニオン性界面活性剤などが挙げられる。これらは１種を単独でまたは２種以上を組み合わせて使用することができる。乳化剤の配合量は、他の添加剤などの組み合わせを考慮して適宜調整することができる。
【００３６】
重合開始剤としては、例えば、過硫酸リチウム、過硫酸カリウム、過硫酸ナトリウム、過硫酸アンモニウム等の水溶性重合開始剤、クメンハイドロパーオキサイド、過酸化ベンゾイル、ｔ−ブチルハイドロパーオキサイド、アセチルパーオキサイド、ジイソプロピルベンゼンハイドロパーオキサイド、及び１，１，３，３−テトラメチルブチルハイドロパーオキサイド等の油溶性重合開始剤が挙げられる。これらは１種を単独でまたは２種以上を組み合わせて使用することができる。これらのうち、過硫酸カリウム、過硫酸ナトリウム、クメンハイドロパーオキサイド、又はｔ−ブチルハイドロパーオキサイドを用いることが好ましい。重合開始剤の配合量は特に制限されないが、単量体組成、重合反応系のｐＨ、他の添加剤などの組み合わせを考慮して適宜調整される。
【００３７】
連鎖移動剤としては、例えば、ｎ−ヘキシルメルカプタン、ｎ−オクチルメルカプタン、ｔ−オクチルメルカプタン、ｎ−ドデシルメルカプタン、ｔ−ドデシルメルカプタン、ｎ−ステアリルメルカプタン等のアルキルメルカプタン；ジメチルキサントゲンジサルファイド、ジイソプロピルキサントゲンジサルファイド等のキサントゲン化合物；テトラメチルチウラムジスルフィド、テトラエチルチウラムジスルフィド、テトラメチルチウラムモノスルフィド等のチウラム系化合物；２，６−ジ−ｔ−ブチル−４−メチルフェノール、スチレン化フェノール等のフェノール系化合物；アリルアルコール等のアリル化合物；ジクロルメタン、ジブロモメタン、四臭化炭素等のハロゲン化炭化水素化合物；α−ベンジルオキシスチレン、α−ベンジルオキシアクリロニトリル、α−ベンジルオキシアクリルアミド等のビニルエーテル；トリフェニルエタン、ペンタフェニルエタン、アクロレイン、メタアクロレイン、チオグリコール酸、チオリンゴ酸、２−エチルヘキシルチオグリコレート、ターピノレン、α−メチルスチレンダイマーなどの連鎖移動剤が挙げられる。これらは１種を単独でまたは２種以上を組み合わせて使用することができる。連鎖移動剤の配合量は、他の添加剤などの組み合わせを考慮して適宜調整することができる。
【００３８】
還元剤としては、例えば、亜硫酸塩、亜硫酸水素塩、ピロ亜硫酸塩、亜ニチオン酸塩、ニチオン酸塩、チオ硫酸塩、ホルムアルデヒドスルホン酸塩、ベンズアルデヒドスルホン酸塩；Ｌ−アスコルビン酸、エリソルビン酸、酒石酸、クエン酸などのカルボン酸類およびその塩；デキストロース、サッカロースなどの還元糖類；ジメチルアニリン、トリエタノールアミンなどのアミン類が挙げられる。これらは１種を単独でまたは２種以上を組み合わせて使用することができる。これらのうち、Ｌ−アスコルビン酸、エリソルビン酸が好ましい。還元剤の配合量は、他の添加剤などの組み合わせを考慮して適宜調整することができる。
【００３９】
上記乳化重合を行う際には、また、共重合体の分子量及び架橋構造を制御する目的で、ペンタン、ヘキサン、ヘプタン、オクタン、シクロヘキサン、シクロヘプタン等の飽和炭化水素；ペンテン、ヘキセン、ヘプテン、シクロペンテン、シクロヘキセン、シクロヘプテン、４−メチルシクロヘキセン、１−メチルシクロヘキセン等の不飽和炭化水素；ベンゼン、トルエン、キシレン等の芳香族炭化水素などの炭化水素化合物を配合することができる。これらは１種を単独でまたは２種以上を組み合わせて使用することができる。回収しやすさの観点から、特に、シクロヘキセン又はトルエンの使用が好ましい
【００４０】
さらに、上記乳化重合に係る反応系には、必要に応じて、電解質、酸素補足剤、キレート剤、分散剤、消泡剤、老化防止剤、防腐剤、抗菌剤、難燃剤、紫外線吸収剤等の添加剤を配合してもよい。これらの添加剤は種類及び使用量ともに限定されず、適宜適量使用することができる。
【００４１】
感熱記録紙アンダー層用バインダーは、本発明の効果を阻害しない範囲において、他のバインダー等と混合して用いることもできる。また、必要に応じて、防腐剤、老化防止剤、印刷適性向上剤、界面活性剤等の添加剤を配合してもよい。これらの添加剤は、種類及び使用量ともに適宜適量使用することができる。
【００４２】
次に、本実施形態に係る感熱記録紙アンダー層用組成物について説明する。
【００４３】
本実施形態の感熱記録紙アンダー層用組成物は、上述した本実施形態に係る感熱記録紙アンダー層用バインダーを含む。
【００４４】
本実施形態の感熱記録紙アンダー層用組成物は、本実施形態に係る感熱記録紙アンダー層用バインダー以外に、顔料や他の添加剤を含むことができる。
【００４５】
本実施形態の感熱記録紙アンダー層用組成物に含まれる顔料は、カオリン、炭酸カルシウム、二酸化チタン、硫酸バリウム、タルク、焼成カオリン、水酸化アルミニウム、無定形シリカ、結晶性シリカ等の無機顔料、ポリスチレン樹脂、アクリル樹脂、尿素−ホルマリン樹脂等の有機顔料等が挙げられる。
【００４６】
本実施形態においては、顔料としては焼成カオリンの使用が好ましく、顔料に占める焼成カオリンの割合が８０質量％以上であることが好ましい。上記範囲とすることにより、感熱記録紙アンダー層の断熱性を高め、感熱記録紙の印字発色性をより向上させることができる。よって、本実施形態の感熱記録紙アンダー層用バインダーと組み合わせることにより、感熱記録紙の印字発色性のさらなる向上を図ることができる。
【００４７】
その他の添加剤としては、特に限定されないが、例えばポリビニルアルコール、澱粉、カルボキシメチルセルロース等の水溶性バインダー、各種市販の分散剤、消泡剤等が挙げられる。
【００４８】
感熱記録紙アンダー層用組成物中の感熱記録紙アンダー層用バインダーの含有量は、顔料１００質量部（固形分）に対して、５〜４０質量部（固形分）であることが好ましい。
【００４９】
感熱記録紙アンダー層用組成物を基紙上に塗工、乾燥し、次いで感熱記録層用組成物を塗工、乾燥することにより、感熱記録紙アンダー層上に２〜２０μｍ程度の厚さの感熱記録層を形成し、感熱記録紙を得ることができる。
【００５０】
感熱記録紙アンダー層用組成物を基紙上に塗工する方法としては、従来公知の方法を採用でき、例えば、ブレードコーター、ロールコーター、エアナイフコーター、ショートドウェルコーター、ロッドコーター、ゲートロールコーター、グラビアコーター、カーテンコーター、サイズプレス、シムサイザーなどの塗工装置を用いて塗工する。
【実施例】
【００５１】
以下、実施例により、本発明を更に具体的に説明する。ただし、本発明は以下の実施例に限定されるものではない。また、特段の断りが無い限り、％や部は質量を基準とする。
【００５２】
＜共重合体ラテックスの製造＞
（実施例１）
重合水及び表１に示す１段目の乳化剤、重合開始剤を窒素置換した耐圧性の重合反応器に仕込み、十分に攪拌した後、表１に示す１段目の各単量体及びその他の成分を加えて反応器内温度が７０℃となった時点から、表１に示す２段目の各単量体及びその他の成分を２００分かけて連続的に添加した。その後、重合反応器内を８０℃に昇温し、重合転化率が９５％を超えた時点で重合を終了した。次いで、得られた共重合体ラテックスについて、水酸化ナトリウムを用いてｐＨを７．０に調整し、共重合体ラテックスＡを得た。
【００５３】
（実施例２、３、５，６、比較例１〜５）
表１、２に示す配合部数で単量体及びその他の成分を仕込んだ以外は、実施例１と同様にして、共重合体ラテックスＢ、Ｃ、Ｅ〜Ｋを得た。
【００５４】
（実施例４、比較例６）
シード重合物の製造：窒素置換した耐圧性の重合反応器に重合水及び表１、２に示す各単量体とその他の成分を仕込み、攪拌しながら６０℃にて１時間反応させて、シード重合物を製造した。
【００５５】
上記シード重合物を窒素置換した耐圧性の重合反応器に移し、重合水及び表１、２に示す１段目の乳化剤、重合開始剤を窒素置換した耐圧性の重合反応器に仕込み、十分に攪拌した後、表１、２に示す１段目の各単量体及びその他の成分を加えて反応器内温度が７０℃となった時点から、表１、２に示す２段目の各単量体及びその他の成分を２００分かけて連続的に添加した。その後、重合反応器内を８０℃に昇温し、重合転化率が９５％を超えた時点で重合を終了した。次いで、得られた共重合体ラテックスについて、水酸化ナトリウムを用いてｐＨを７．０に調整し、共重合体ラテックスＤ、Ｌを得た。
【００５６】
表１、２中の各成分は下記の略語にて示す。
（単量体）
ＢＤＥ：１，３−ブタジエン
ＳＴＹ：スチレン
ＡＣＮ：アクリロニトリル
ＭＭＡ：メチルメタクリレート
ＨＥＡ：ヒドロキシエチルアクリレート
ＦＡ：フマール酸
ＩＡ：イタコン酸
ＡＡ：アクリル酸
ＭＡＡ：メタクリル酸
（その他の成分）
αＭＳＤ：α−メチルスチレンダイマー
ＴＤＭ：ｔ−ドデシルメルカプタン
ＣＨＸ：シクロヘキセン
ＫＰＳ：過硫酸カリウム
ＥＭＬ：ドデシルベンゼンスルホン酸ナトリウム
【００５７】
共重合体ラテックスの合成手順において、共重合体ラテックスの重合転化率は、反応器内より採取した反応液を秤量し、１５０℃で１時間乾燥後、再度秤量して固形分量を測定して、次式より算出することができる。
重合転化率（％）＝［（固形分量（ｇ）−反応液に含まれる単量体以外の固形分量（ｇ））／反応系に添加した単量体成分量（ｇ）］×１００
【００５８】
＜共重合体ラテックスの光子相関法による平均粒子径の測定＞
ＦＰＡＲ−１０００（大塚電子製）を使用し、ＪＩＳ Ｚ８８２６に準拠した方法で測定した。結果を表１、２に示す。
【００５９】
＜共重合体ラテックスのトルエンに対する膨潤度の測定＞
水酸化ナトリウムを用いてｐＨ８に調整した共重合体ラテックスを２３℃で１２時間乾燥後、２３℃で２４時間減圧乾燥することでフィルムを作製し、５ｍｍ角に裁断した。裁断したフィルム片をトルエンに４８時間浸漬し、その後フィルム片を取り出し、トルエンに膨潤した状態のフィルム片質量を測定した（この時の質量を「膨潤フィルム質量」と呼ぶ）。その後、フィルム片を２３℃で４８時間減圧乾燥し、乾燥後のフィルム片質量を測定した（この時の質量を「乾燥フィルム質量」と呼ぶ）。下記式より膨潤度を算出した。結果を表１、２に示す。
膨潤度 ＝ 膨潤フィルム質量  ／  乾燥フィルム質量
【００６０】
＜感熱記録紙アンダー層塗工紙の作製＞
下記の配合からなる配合物を攪拌分散して、感熱記録紙アンダー層用組成物を調製した。
焼成カオリン                                    １００部
ポリビニルアルコール（固形分）                      ５部
共重合体ラテックス（固形分）                      １８部
・・・・・・・・・・・・・・・・・・・・・・・・・・・・
固形分濃度                                        ４０％
【００６１】
次に、感熱記録紙アンダー層用組成物を坪量４５ｇ／ｍ２の上質紙に、乾燥後の塗工量が８ｇ／ｍ２となるように塗工・乾燥し、感熱記録紙アンダー層塗工紙を得た。
【００６２】
＜感熱記録紙アンダー層塗工紙の平滑性の評価＞
ＪＡＰＡＮ ＴＡＰＰＩ 紙パルプ試験法Ｎｏ．５−２：２０００による空気リーク方式の王研式平滑度計（旭精工社製）を用いて測定した。評価結果はＡ、Ｂ、Ｃの３段階で評価した。結果を表１、２に示す。
（優）  Ａ  ＞  Ｂ  ＞  Ｃ  （劣）
【００６３】
＜感熱記録紙アンダー層塗工紙の表面強度の評価＞
ＲＩ印刷機で感熱記録紙アンダー層塗工紙を同時に印刷した際のピッキングの程度を目視で判定し、Ａ、Ｂ、Ｃの３段階で評価した。結果を表１、２に示す。
（優）  Ａ  ＞  Ｂ  ＞  Ｃ  （劣）
【００６４】
＜感熱記録紙の作製＞
下記の配合からなる顕色剤分散液、染料分散液、増感剤分散液を調製した。
顕色剤分散液
２，２’−ビス（ｐ−ヒドロキシフェニル）プロパン          ６．０部
１０％ポリビニルアルコール水溶液                        １８．８部
水                                                      １１．２部
染料分散液
３−ジエチルアミノ−６−メチル−７−アニリノフルオラン    ２．０部
１０％ポリビニルアルコール水溶液                          ４．６部
水                                                        ２．６部
増感剤分散液
β―ナフチルベンジルエーテル                              ４．０部
ポリビニルアルコール                                      ５．０部
水                                                        ３．０部
【００６５】
次に、顕色剤分散液、染料分散液、増感剤分散液をカオリンクレー分散液とともに下記の割合で混合して、感熱記録層用組成物を調製した。
［感熱記録層用組成物］
顕色剤分散液                                            ３６．０部
染料分散液                                                ９．２部
増感剤分散液                                            １２．０部
カオリンクレー（５０％分散液）                          １２．０部
【００６６】
感熱記録層用組成物を、アンダーコート層塗工紙上に、乾燥後の塗工量が７ｇ/ ｍ２となるように塗工・乾燥し、スーパーカレンダーで処理して感熱記録紙を作製した。
【００６７】
＜感熱記録紙のヘッドマッチング性（ステッキング）の評価＞
感熱プリンター（大倉電気製 ＴＨ−ＰＭＤ）を使用して温度１２０℃で５ｋｍのランニング試験による印字テストを行った後、サーマルヘッドに対するステッキングを目視で判定し、Ａ、Ｂ、Ｃの３段階で評価した。結果を表１、２に示す。
（優）  Ａ  ＞  Ｂ  ＞  Ｃ  （劣）
【００６８】
【表１】
0006919083.tif 000002
【００６９】
【表２】
0006919083.tif 000003
【要約】
【課題】感熱記録紙の印字発色性、表面強度、ヘッドマッチング性を向上させることができる感熱記録紙アンダー層用バインダー、及び感熱記録紙アンダー層用組成物を提供すること。
【解決手段】共重合体ラテックスを含む感熱記録紙アンダー層用バインダーであって、共重合体ラテックスが脂肪族共役ジエン単量体に由来する構造単位を４０質量％以下、及び脂肪族共役ジエン単量体と共重合可能な単量体に由来する構造単位を６０質量％以上含有し、共重合体ラテックスの光子相関法による平均粒子径が１５０〜３００ｎｍであり、共重合体ラテックスのトルエンに対する膨潤度が９以上である、感熱記録紙アンダー層用バインダー。
【選択図】なし